(57)【要約】【課題】「チョイ乗り」モードで使用するアイドリングストップ車に適用しうる、十分な充電受入性、及び耐久性（寿命特性）を併せ持った鉛蓄電池を提供する。【解決手段】複数の正極板及び負極板がセパレータを介して積層された極板群が、電解液と共にセル室に収容された鉛蓄電池であって、正極板は、アンチモンを含有しない鉛または鉛合金からなる正極格子と、正極格子に充填された正極活物質とを備え、負極板は、アンチモンを含有しない鉛または鉛合金からなる負極格子と、負極格子の表面に形成されたアンチモンを含有する鉛合金からなる表面層と、負極格子に充填された負極活物質とを備え、電解液の液面は少なくとも極板群の最上部よりも上にあり、正極格子の耳部と負極格子の耳部とを、それぞれキャストオン方式により、アンチモンを含まない鉛または鉛合金からなるストラップで集合させた。【選択図】図２
2015022796.tif 000002
【特許請求の範囲】
【請求項１】
複数の正極板及び負極板がセパレータを介して積層された極板群が、電解液と共にセル室に収容された鉛蓄電池であって、
前記正極板は、アンチモンを含有しない鉛または鉛合金からなる正極格子と、該正極格子に充填された正極活物質とを備え、
前記負極板は、アンチモンを含有しない鉛または鉛合金からなる負極格子と、該負極格子の表面に形成されたアンチモンを含有する鉛合金からなる表面層と、前記負極格子に充填された負極活物質とを備え、
前記電解液の液面は、少なくとも前記極板群の最上部よりも上にあり、
前記正極格子の耳部と、前記負極格子の耳部とを、それぞれキャストオン方式により、アンチモンを含まない鉛または鉛合金からなるストラップで集合させた、鉛蓄電池。
【請求項２】
複数の正極板及び負極板がセパレータを介して積層された極板群が、電解液と共にセル室に収容された鉛蓄電池であって、
前記正極板は、鉛または鉛合金からなる正極格子と、該正極格子に充填された正極活物質とを備え、
前記負極板は、鉛または鉛合金からなる負極格子と、該負極格子に充填された負極活物質とを備え、
前記負極板は、前記極板群の少なくとも片側に配置されており、
前記負極板は、袋状の前記セパレータに収容されており、
前記電解液の液面は、少なくとも前記極板群の最上部よりも上にあり、
前記正極格子の耳部と、前記負極格子の耳部とを、それぞれキャストオン方式により、アンチモンを含まない鉛または鉛合金からなるストラップで集合させた、鉛蓄電池。
【請求項３】
少なくとも前記極板群の両側に配置された負極板において、前記セパレータの内側に、前記負極板と前記セパレータとの間に一定の隙間を形成する複数のリブが設けられている、請求項２に記載の鉛蓄電池。
【発明の詳細な説明】
【技術分野】
【０００１】
本発明は、アイドリングストップ車に使用される鉛蓄電池に関する。
【背景技術】
【０００２】
アイドリングストップ車は、停車中にエンジンを停止することで燃費を向上することができる。しかしながら、鉛蓄電池は、アイドリングストップ中に、エアコンやファンなどの全ての電力を供給するため、鉛蓄電池は充電不足になりやすい。そのため、鉛蓄電池は、充電不足を解消するために、短時間でより多くの充電ができる、高い充電受入性が要求される。また、アイドリングストップ車は、頻繁にエンジンのオン・オフを繰り返すため、放電によって生成された硫酸鉛を、充電によって二酸化鉛と鉛とに回復する間もなく、次の放電が行われるため、鉛蓄電池の寿命が低下しやすくなる。そのため、鉛蓄電池は、寿命の低下を解消するために、高い耐久性も併せ要求される。
【０００３】
鉛蓄電池の充電受入性を向上させるために、特許文献１には、電解液にアルミニウムイオンを含有させた鉛蓄電池が記載されている。アルミニウムイオンは、放電時に、正極及び負極に生成される硫酸鉛の結晶の粗大化を抑制する効果を有し、これにより、鉛蓄電池の充電受入性能を向上させることができる。
【０００４】
また、鉛蓄電池の耐久性を向上させるために、特許文献２には、アンチモンを含まない負極格子の表面に、アンチモンを含む鉛合金層を設けた鉛蓄電池が記載されている。アンチモンを含む鉛合金層は、負極板を効率的に充電回復させる効果を有し、これにより、鉛蓄電池の耐久性を向上させることができる。
【０００５】
また、特許文献３には、アンチモンを含まない負極格子に、アンチモンを添加した負極活物質を充填し、かつ、正極活物質に対する負極活物質の質量比を、０．７〜１．３の範囲にした鉛蓄電池が記載されている。負極活物質に添加されたアンチモンは、負極の水素過電圧を低下させる効果を有し、これにより、負極活物質の充電受入性を向上させることができる。さらに、正極活物質に対する負極活物質の質量比を、０．７〜１．３の範囲にすることにより、鉛蓄電池が過放電されたときに、負極活物質からアンチモンが電解液に溶出し、負極耳に析出するのを抑制でき、これにより、負極耳の腐食を抑制することができる。
【先行技術文献】
【特許文献】
【０００６】
【特許文献１】特開２００６−４６３６号公報
【特許文献２】特開２００６−１５６３７１号公報
【特許文献３】特開２００６−１１４４１７号公報
【発明の概要】
【発明が解決しようとする課題】
【０００７】
アイドリングストップ車に使用される鉛蓄電池は、充電不足になりやすい。そのため、鉛蓄電池の過放電を防止する目的で、アイドリングストップ車には、充電状態（ＳＯＣ）が所定値（例えば６０％）以下になると鉛蓄電池を放電させないフェールセーフ機構が設けられている場合がある。
【０００８】
図１は、アイドリングストップ車において、鉛蓄電池の放電と充電を繰り返したときの充電状態（ＳＯＣ）を模式的に示したグラフである。図１に示した折れ線グラフは、車が停止中に鉛蓄電池が放電されて、ＳＯＣが低下し、再び、車が走行して鉛蓄電池が充電されて、ＳＯＣが回復され、これが繰り返されるパターンを示したものである。
【０００９】
鉛蓄電池の充電受入性が高ければ、車の走行中に、鉛蓄電池はＳＯＣが約１００％まで回復するため、図１中の折れ線グラフＡに示すように、アイドリングストップ車を長く走行させても、鉛蓄電池の充放電を繰り返すことができる。
【００１０】
しかしながら、鉛蓄電池の充電受入性が高くないと、図１中の折れ線グラフＢに示すように、走行中に充電が十分にできず、ＳＯＣが１００％まで回復しない状態で、車が停止すると、放電によるＳＯＣの低下が大きくなる。このような充放電が繰り返されると、ＳＯＣが徐々に下がり続けることになる。この場合、アイドリングストップ車にフェールセーフ機構が設けられていると、ＳＯＣが所定値（例えば６０％）以下になった時点で、フェールセーフ機構が働き、放電がストップする事態が生じる。
【００１１】
特に、１回の走行距離が短い車の乗り方（以下、「チョイ乗り」という）をする場合、走行中の充電が十分にできず、ＳＯＣが１００％まで回復しないため、フェールセーフ機構が頻繁に作動する事態を招く。さらに、週末しか「チョイ乗り」をしないような場合には、停車中の自己放電や暗電流によるＳＯＣの低下がさらに進むため、フェールセーフ機構が作動する事態がより顕著になる。しかしながら、従来、このような「チョイ乗り」モードで使用するアイドリングストップ車にも適用しうる、十分な充電受入性、及び耐久性（寿命特性）を併せ持った鉛蓄電池はなかった。
【００１２】
本発明は、かかる課題に鑑みなされたもので、その主な目的は、「チョイ乗り」モードで使用するアイドリングストップ車に適用しうる、十分な充電受入性、及び耐久性（寿命特性）を併せ持った鉛蓄電池を提供することにある。
【課題を解決するための手段】
【００１３】
本発明に係る鉛蓄電池は、複数の正極板及び負極板がセパレータを介して積層された極板群が、電解液と共にセル室に収容されており、正極板は、アンチモンを含有しない鉛または鉛合金からなる正極格子と、正極格子に充填された正極活物質とを備え、負極板は、アンチモンを含有しない鉛または鉛合金からなる負極格子と、負極格子の表面に形成されたアンチモンを含有する鉛合金からなる表面層と、負極格子に充填された負極活物質とを備え、電解液の液面は少なくとも極板群の最上部よりも上にあり、正極格子の耳部と、負極格子の耳部とを、それぞれキャストオン方式により、アンチモンを含まない鉛または鉛合金からなるストラップで集合させたことを特徴とする。
【００１４】
あるいは本発明に係る鉛蓄電池は、複数の正極板及び負極板がセパレータを介して積層された極板群が、電解液と共にセル室に収容されており、正極板は、鉛または鉛合金からなる正極格子と、正極格子に充填された正極活物質とを備え、負極板は、鉛または鉛合金からなる負極格子と、負極格子に充填された負極活物質とを備え、負極板は極板群の少なくとも片側に配置されており、負極板は袋状のセパレータに収容されており、電解液の液面は少なくとも極板群の最上部よりも上にあり、正極格子の耳部と、負極格子の耳部とを、それぞれキャストオン方式により、アンチモンを含まない鉛または鉛合金からなるストラップで集合させたことを特徴とする。
【００１５】
ある好的な実施形態において、少なくとも極板群の両側に配置された負極板において、セパレータの内側に、負極板とセパレータとの間に一定の隙間を形成する複数のリブが設けられている。
【発明の効果】
【００１６】
本発明によれば、「チョイ乗り」モードで使用するアイドリングストップ車に適用しうる、十分な充電受入性、及び耐久性（寿命特性）を併せ持った鉛蓄電池を提供することができる。
【図面の簡単な説明】
【００１７】
【図１】アイドリングストップ車における鉛蓄電池の放電と充電を繰り返したときの充電状態（ＳＯＣ）を模式的に示したグラフ
【図２】本発明の一実施形態における鉛蓄電池の構成を模式的に示した概観図
【図３】セル室に収容された極板群の構成を示した断面図
【図４】従来の形態における鉛蓄電池の構成を模式的に示した概観図
【発明を実施するための形態】
【００１８】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。さらに、他の実施形態との組み合わせも可能である。
【００１９】
図２は、本発明の一実施形態における鉛蓄電池１の構成を模式的に示した概観図である。鉛蓄電池１は、複数の正極板２及び負極板３がセパレータ４を介して積層された極板群５が、電解液と共にセル室６に収容されている。
【００２０】
ここで、正極板２は、正極格子と、正極格子に充填された正極活物質とを備え、負極板３は、負極格子と、負極格子に充填された負極活物質とを備えている。なお、本実施形態における正極格子及び負極格子は、共に、鉛または鉛合金からなる。
【００２１】
複数の正極板２は、正極格子の耳部９同士が正極ストラップ７によって、互いに並列接続されており、複数の負極板３は、負極格子の耳部１０同士が負極ストラップ８によって、互いに並列接続されている。さらに、各セル室６内に収容された複数の極板群５は、接続体１１によって直列接続されている。両端のセル室６における正極ストラップ７及び負極ストラップ８には、それぞれ極柱１２が溶接されており、各極柱は、蓋１４に配設された端子１３に溶接されている。
【００２２】
本実施形態はアイドリングストップ車に適用しうる、電解液が豊富な鉛蓄電池１（換言すれば、電解液の液面が少なくとも極板群５の最上部よりも上にある鉛蓄電池１）であり、詳細な実施形態は２つに大別できる。その各々を説明する前に、２つの実施形態に共通な特徴について、先に説明する。
【００２３】
本実施形態に共通な特徴とは、正極格子の耳部９を集合させる正極ストラップ７と、負極格子の耳部１０を集合させる負極ストラップ８とが、それぞれアンチモンを含まない鉛または鉛合金を用いてキャストオン方式により構成されたことである。
【００２４】
セル室６内の同極性の極板を並列接続しつつ、隣り合うセル室６間を直列接続する工法には、耳部９（耳部１０）の一部を溶融させて正極ストラップ７（負極ストラップ８）と接合させるバーニング方式と、正極ストラップ７（負極ストラップ８）の鋳型に溶融した鉛または鉛合金を注いで耳部９（耳部１０）を浸漬させることで接合させるキャストオン方式（以下、ＣＯＳと称する）の２つがある。ＣＯＳはバーニング方式よりも鉛を多く用いる（鉛蓄電池が重くなる）という課題はあるものの、比較的容易に耳部９（耳部１０）を集合させ一体化させることができる。さらにバーニング方式では、融点が低い鉛または鉛合金からなる部材に直接に炎を浴びせるため、接合時にこれら部材が溶断しないように、正極ストラップ７（負極ストラップ８）と接続体１１とを、屈曲箇所が多くなるように接続せざるを得ない。しかしＣＯＳでは、正極ストラップ７（負極ストラップ８）と接続体１１とを同時に鋳造できるので、これらの接続における屈曲箇所は相対的に少なくなる上に、接続箇所の断面積も大きくできる。その結果、この箇所での電気抵抗が小さくなり、相対的に充電受入性が向上する。
【００２５】
そしてこの正極ストラップ７及び負極ストラップ８を、アンチモンを含まない鉛または鉛合金を用いて構成することで、電解液による腐食を抑制できるので、耐久性（寿命特性）が向上する。
【００２６】
（実施形態１）
実施形態１では、正極格子及び負極格子は、共に、アンチモン（Ｓｂ）を含有しない鉛または鉛合金からなり、例えば、Ｐｂ−Ｃａ合金、Ｐｂ−Ｓｎ合金、Ｐｂ−Ｓｎ−Ｃａ合金からなる。そして負極格子の表面には、アンチモンを含有する鉛合金からなる表面層（不図示）が形成されている。アンチモンを含む鉛合金は、水素過電圧を下げる効果を有し、これにより、耐久性を高めつつ、鉛蓄電池１の充電受入性を向上させることができる。なお、表面層は、アンチモンの含有量が１．０〜５．０質量％のＰｂ−Ｓｂ系合金からなることが好ましい。
【００２７】
（実施形態２）
図３に示すように実施形態２では、負極板３は、極板群５の少なくとも片側に配置されており、かつ、負極板３は、袋状のセパレータ４に収容されており、セパレータ４の内側には、負極板３とセパレータ４との間に一定の隙間を形成する複数のリブ１５が設けられていることが好ましい。これにより、極板群５の両側に配置された負極板３にも、電解液が回り込むことができるため、鉛蓄電池１の充電受入性がさらに向上し、「チョイ乗り」モードで使用するアイドリングストップ車に適用しても、フェールセーフ機構の作動をより効果的に抑制することができる。
【００２８】
なお、少なくとも極板群５の両側に配置された負極板３を収容するセパレータ４に複数のリブ１５が設けられていれば、上記効果を向上しうるが、勿論、全ての負極板３を収容するセパレータ４に、複数のリブ１５を設けておいても構わない。また、鉛蓄電池１が１つのセル室６しか有さない場合には、鉛蓄電池１の電槽が当該セル室６を兼ねていてもよい。
【実施例】
【００２９】
以下、本発明の実施例を挙げて、本発明の構成及び効果をさらに説明する。なお、本発明は、これら実施例に限定されるものではない。
（１）鉛蓄電池の作製
本実施例で作製した鉛蓄電池１は、ＪＩＳＤ５３０１に規定するＤ２３Ｌタイプの大きさの液式鉛蓄電池である。各セル室６には、７枚の正極板２と８枚の負極板３とが、セパレータ４を介して積層された形で収容されている。
【００３０】
正極板２は、酸化鉛粉を硫酸と精製水とで混練してペーストを作成し、これをカルシウム系鉛合金の組成からなるエキスパンド格子に充填して作製した。
【００３１】
負極板３は、酸化鉛粉に対し、有機添加剤等を添加して、硫酸と精製水とで混練してペーストを作成し、これをカルシウム系鉛合金の組成からなるエキスパンド格子に充填して作製した。
【００３２】
作製した正極板２及び負極板３を熟成乾燥した後、ポリエチレンのセパレータ４を介して対峙させ、７枚の正極板２と８枚の負極板３とがセパレータ４を介して積層された極板群５を作製した。この極板群５を、６つに仕切られたセル室６にそれぞれ収容し、６つのセルを直接接続した鉛蓄電池１を作製した。
【００３３】
この鉛蓄電池１に、密度が１．２８ｇ／ｃｍ3の希硫酸からなる電解液を、液面が極板群５の最上部よりも上となるように入れ、電槽化成を行って、１２Ｖ４８Ａｈの鉛蓄電池１を得た。
（２）鉛蓄電池の特性評価
（２−１）寿命特性の評価
作製した鉛蓄電池に対して、アイドリングストップを想定した充放電を繰り返して、鉛蓄電池の寿命特性の評価を行った。
【００３４】
寿命特性の試験は、電池工業会規格（ＳＢＡ  Ｓ  ０１０１）にほぼ準拠した、下記に示す条件で行った。なお、環境温度は、２５℃±２℃で行った。
（Ａ）放電電流４５Ａで、５９秒間放電した後、３００Ａで、１秒放電する。
（Ｂ）その後、１４．２Ｖの充電電圧（制限電流１００Ａ）で、６０秒間充電する。
（Ｃ）（Ａ）、（Ｂ）の充放電を１サイクルとして、３６００サイクル毎に４８時間放置した後、再びサイクルを開始する。
【００３５】
上記のサイクルを繰り返し、放電電圧が７．２Ｖ未満になったときのサイクル数を、寿命特性とした。なお、上記試験において、補水は、３００００サイクルまで行わなかった。
（２−２）「チョイ乗り」モードの特性評価
作製した鉛蓄電池１に対して、「チョイ乗り」モードを想定した充放電を繰り返して、鉛蓄電池の「チョイ乗り」モードの特性評価を行った。なお、環境温度は、２５℃±２℃で行った。
（Ａ）９．６Ａにて２．５時間放電し２４時間放置する。
（Ｂ）放電電流２０Ａで、４０秒間放電する。
（Ｃ）１４．２Ｖの充電電圧（制限電流５０Ａ）で、６０秒間充電する。
（Ｄ）（Ｂ）、（Ｃ）の充放電を１８回繰り返した後、放電電流２０ｍＡで、８３．５時間放電する。
（Ｅ）（Ｂ）〜（Ｄ）の充放電を１サイクルとして、２０サイクル繰り返す。
【００３６】
上記の２０サイクル後の鉛蓄電池の充電状態（ＳＯＣ）を測定して、この値を、「チョイ乗り」モードの特性とした。
【００３７】
（電池１）
Ｐｂ−４質量％Ｓｎからなる鉛合金の溶湯に、正極格子の耳部９を集合させたものを付けて冷却することで、接続体１１あるいは極柱１２と一体化された正極ストラップ７を鋳造した。一方、Ｐｂ−４質量％Ｓｎからなる鉛合金の溶湯に、負極格子の耳部１０を集合させたものを付けて冷却することで、接続体１１あるいは極柱１２と一体化された負極ストラップ８を鋳造した。そして図２に示すように、屈曲箇所が少ない態様で隣り合うセル室６の異極性同士を接続した。
【００３８】
また、正極格子はＰｂ−１．６Ｓｎ−０．１Ｃａのエキスパンド格子として表面層を設けず、負極格子はＰｂ−１．２Ｓｎ−０．１Ｃａのエキスパンド格子としてＰｂ−３質量％Ｓｂ箔からなる表面層を設けた。
【００３９】
さらに、リブ１５を有するポリエチレンの袋状のセパレータ４に、リブ１５が負極板３の側となるように負極板３を収容し、正極板２と交互に重ねた。
【００４０】
（電池２）
電池１に対し、負極格子に表面層を設けなかったこと以外は、電池１と同様に鉛蓄電池１を構成した。
【００４１】
（電池３）
電池２に対し、リブ１５が正極板２の側となるようにポリエチレンの袋状のセパレータ４に負極板３を収容したこと以外は、電池１と同様に鉛蓄電池１を構成した。
【００４２】
（電池４）
電池１に対し、板状のセパレータ４を介して正極板２と負極板３とを積層したこと以外は、電池１と同様に鉛蓄電池１を構成した。
【００４３】
（電池５）
電池１に対し、正極ストラップ７及び負極ストラップ８をＰｂ−２．５質量％Ｓｂからなる鉛合金で構成したこと以外は、電池１と同様に鉛蓄電池１を構成した。
【００４４】
（電池６）
電池１に対し、図４に示すように正極ストラップ７及び負極ストラップ８の構成をＣＯＳに変えてバーニング方式とし、屈曲箇所が多い態様で隣り合うセル室６の異極性同士を接続したこと以外は、電池１と同様に鉛蓄電池１を構成した。
【００４５】
（電池７）
電池４に対し、負極格子に表面層を設けなかったこと以外は、電池１と同様に鉛蓄電池１を構成した。
【００４６】
これら各電池の寿命特性、及び「チョイ乗り」モードの特性を評価した。（表１）は、各特性の評価結果を示した表である。
【００４７】
【表１】
2015022796.tif 000003
【００４８】
（表１）に示すように、正極ストラップ７及び負極ストラップ１０をＣＯＳによりＳｂを含まない鉛合金で構成し、かつ下記（ａ）（ｂ）のうち少なくとも１つを採用した電池１〜４では、寿命特性が３９６００回以上で、「チョイ乗り」モード特性を示すＳＯＣが７７％以上であることが分かる。
（ａ）負極格子の表面に、Ｓｂを含有する鉛合金からなる表面層を設ける。
（ｂ）負極板３を極板群５の少なくとも片側に配置し、かつ負極板３を袋状のセパレータ４に収容する。
【００４９】
これらのいずれかを満たす鉛蓄電池は、アイドリングストップ車を「チョイ乗り」モードで使用しても、十分な寿命特性を維持しつつ、フェールセーフ機構の作動を抑制することができる。特に、上記（ａ）（ｂ）のいずれも満たし、かつリブ１５が負極板３の側となるようにした電池１は、寿命特性が５０４００回で、「チョイ乗り」モード特性を示すＳＯＣが８１％で、共に優れ、「チョイ乗り」モードでアイドリングストップ車を使用する場合に、好適な性能を有する。
【００５０】
これに対して、正極ストラップ７及び負極ストラップ１０をＣＯＳによりＳｂを含む鉛合金で構成した電池５は、「チョイ乗り」モード特性を示すＳＯＣは８２％であるが、寿命特性が２８８００回と低くなっている。これは、正極ストラップ７及び負極ストラップ８（特に負極ストラップ８）が電解液によって腐食が進行したためと考えられる。
【００５１】
また、正極ストラップ７及び負極ストラップ８の構成をＣＯＳに変えてバーニング方式とした電池６は、寿命特性は５０４００回であるが、「チョイ乗り」モード特性を示すＳＯＣが７２％と低くなっている。これは、バーニング方式としたことで、隣り合うセル室６の正極ストラップ７と負極ストラップ８とを繋ぐ電流経路が屈曲箇所の多い態様となることで、電気抵抗が増して充電受入性が低下したためと考えられる。
【００５２】
一方、正極ストラップ７及び負極ストラップ１０をＣＯＳによりＳｂを含まない鉛合金で構成したものの、上記（ａ）（ｂ）のいずれも採用しなかった電池７は、寿命特性が３６０００回とやや低い上に、「チョイ乗り」モード特性を示すＳＯＣが７３％と低くなっている。これは、アンチモンを含む鉛合金（表面層）が有する水素過電圧を下げる効果が発揮されないために耐久性や充電受入性が芳しくない上に、セパレータ４に収容された負極板３が極板群５の少なくとも片側に配置される（すなわち、最外側の負極板３の外側の少なくとも一方にもセパレータ４が配置される）ことにより電解液が回り込んで充電受入性が向上するという効果も発揮されなかったためと考えられる。
【００５３】
なお、電池２と電池３との比較から、負極板３（少なくとも最外側の負極板３）に電解液を回り込ませて充電受入性を向上させるには、極板群５の少なくとも片側に配置された負極板３において、リブ１５が負極板３の側となるようにすることが好ましいことがわかる。
【００５４】
以上、本発明を好適な実施形態により説明してきたが、こうした記述は限定事項ではなく、もちろん、種々の改変が可能である。
【産業上の利用可能性】
【００５５】
本発明は、アイドリングストップ車に使用される鉛蓄電池に有用である。
【符号の説明】
【００５６】
１      鉛蓄電池
２      正極板
３      負極板
４      セパレータ
５      極板群
６      セル室
７      正極ストラップ
８      負極ストラップ
９、１０    耳部
１１    接続体
１２    極柱
１３    端子
１４    蓋
１５    リブ
【図１】
2015022796.tif 000004
【図２】
2015022796.tif 000005
【図３】
2015022796.tif 000006
【図４】
2015022796.tif 000007